(57)【要約】【課題】心地良く使用でき、さらに、健康増進につながる筆記具、さらには、筆記用リングを提供する。【解決手段】炭素粉を含有する成形品よりなる外装体を備える筆記具、また、炭素粉を含有する成形品よりなる筆記用リングであり、遠赤外線放射性能、脱臭性能、導電性能を有する。【選択図】図１
2004330762.tif 000002
【特許請求の範囲】
【請求項１】
炭素粉を含有する成形品よりなる外装体を備える筆記具。
【請求項２】
炭素粉を含有する成形品よりなる筆記用リング。
【発明の詳細な説明】
【０００１】
【発明の属する技術分野】
この発明は、ボールペン、シャープペンシル、万年筆等の筆記具、さらには、それらの使用に際して用いる筆記用リングに関する。
【０００２】
【従来の技術】
最近では身の回り品においても単にその本来の機能を追求するだけでなく、心地良く使用でき、さらに、健康増進に寄与するものが求められている。
【０００３】
【発明が解決しようとする課題】
その観点において、筆記具の分野では、例えば、その形状を工夫して使用時の疲れを軽減するようなものが提供されているが、心地良さや健康増進に積極的に寄与するようなものは提供されていない。
【０００４】
この発明は上記の点に鑑みて行なったもので、心地良く使用でき、さらに、健康増進につながる筆記具、さらには、筆記用リングを提供する。
【０００５】
【課題を解決するための手段】
この発明では、炭素粉を含有する成形品よりなる外装体を備える筆記具を提供する。
【０００６】
この発明の筆記具としては、ボールペン、シャープペンシル、万年筆等があげられる。炭素粉としては、約６００度Ｃ以上の温度で焼成して得られた木炭粉、さらに自然生成された黒鉛粉が使用される。上記成形品としては炭素粉が無機質材料、各種樹脂等に混入されることで多様なものが得られ、とくに、樹脂に混入成形されることで意匠性に優れ、また、安価なものが得られる。
【０００７】
木炭粉として６００度Ｃ以上の温度で焼成したもの、また、黒鉛粉を用いることで次に示すように本発明の効果が達成される。すなわち、手に接触して暖められることで筆記具は遠赤外線を放射し、とくに、８００度Ｃ以上で焼成した木炭粉もしくは黒鉛粉を用いたものでその放射性能が高まる。そして、その赤外線放射により、（ａ）体温の上昇、（ｂ）頸動脈血流の増大、（ｃ）血液循環の促進、（ｄ）血中酸素濃度の上昇、（ｅ）皮膚抵抗値の安定というそれぞれの本発明の効果が達成される。また、脱臭性能（ｆ）が多孔性の炭素粉を用いることで発揮される。とくに、８００度Ｃ以上で焼成した木炭粉もしくは黒鉛粉を用いたことでその脱臭性能が高まる。さらに、脱臭性能は、例えば、炭素粉をセピオライト等に混入して成形時に再度焼成することで多孔構造が明瞭となってより高められる。さらに、導体となる炭素粉おいて導電性能が発揮され、とくに、８００度Ｃ以上で焼成した木炭粉もしくは黒鉛粉においてその導電性能が高まる。そしてこの導電性能により静電気の除去、電磁波シールド効果が得られる。電磁波シールド効果は１６００度Ｃ以上で焼成された木炭粉もしくは黒鉛粉を用いる場合により発揮される。炭素粉を樹脂に混入する場合、成形品の強度、デザイン性を考慮すると炭素粉の混合割合をあまり大きくできず、その結果、導電性能についてはあまり期待できない。
【０００８】
さらに、この発明では、炭素粉を含有する成形品よりなる筆記用リングを提供する。この筆記用リングも上記筆記具と同様の性能、さらには、それに基づく効果を奏する。
【０００９】
【発明の実施の形態】
［第１の実施の形態］  １６００度Ｃで高温圧縮処理した木炭よりなる炭素粉（６０重量パーセント）とセピオライト（４０重量パーセント）とを混合し、直径１ｃｍ（空洞直径５ｍｍ）の筒体を高圧押し出し成形機で成形して得、これを１５ｃｍに裁断後に乾燥し、さらに、無酸素ガマで８００度Ｃで焼成することにより、図１に示すような、ボールペンの筒状外装体１を得た。上記筒状外装体１を用いて構成した本発明のボールペン（以下、製品とする。）の極用により次に示す身体への各種効果が確認された。
【００１０】
（ａ）体温の上昇
製品では、図２に示すように、使用開始後に指温度が上昇を始め、２０分経過（ｘ１）後もその上昇は継続した。これは製品の赤外線放射効果による。これに対し、従来一般のプラスチックス製筒状外装体を用いたボールペン（他の部材については製品と同様のものを用いて構成した。以下、従来品とする。）では、図３に示すように、使用後１０分経過（ｘ２）でその上昇は飽和した。このように製品は指温度をスムーズに上昇させることで指先を暖め、また指のつぼを温刺激することで好適な使用感覚を生み出す。また、顔面温度についで顔面サーモグラフを得て検証したところ、１６分経過時点において製品が従来品に比して温度上昇が顕著であることが確認され、この顔面温度の上昇も指温度の上昇と同様に好適な使用感覚を生み出す。
【００１１】
（ｂ）頸動脈血流の増大
製品では、図４に示すように、使用後すぐ一度頸動脈血流が増大し、さらに、１５分経過（ｘ３）後から徐々に血流が増大した。このように製品は血液循環を良好とする機能も果たす。これに対し、従来品では、図５に示すように、製品のような血流の増大は殆ど確認できなかった。ここにおける製品の頸動脈血流の増大効果も遠赤外線放射による温度上昇に伴って血管が拡張された結果と推測される。
【００１２】
（ｃ）血液循環の促進
製品では、図６に示すように、使用開始時に心電図におけるＲ点電位が上昇し、その後７分間（ｘ４）程度低くなるが、それ以降は上昇して１５分経過（ｘ５）後には元に戻りその後は使用開始時より高くなり、さらに使用後においてもその高さが継続された。従来品では、図７に示すように、使用に際してＲ点電位の上昇は確認できなかった。Ｒ点電位は交感神経が活発になると低下し、副交感神経が活発になると上昇する、その副交感神経が活発化は血液循環により促進される。したがって、本製品使用の場合の方が、副交感神経が活発となることで身体の、リラックス状態が得られる。ここにおける製品の性能も遠赤外線放射による温度上昇に伴って血管が拡張された結果と推測される。
【００１３】
（ｄ）血中酸素濃度の上昇
図８のグラフに示すように、製品では、使用開始５分経過（ｘ６）後血中酸素濃度の上昇が認められ、使用後においても酸素濃度の上昇が認められた。これに対し従来品では、図９のグラフに示すように、製品のような酸素濃度上昇は確認できなかった。ここにおける製品の性能も遠赤外線放射による体温上昇に伴って血管が拡大し、血液循環が促進されたことによる。これにより製品の使用の場合が従来品使用の場合に比して、心肺機能並びに身体の代謝機能が促進される。
【００１４】
（ｅ）皮膚抵抗値の安定
皮膚抵抗値は図１０のグラフの値の逆数値であり、グラフ上での値の小さい方が抵抗値が大きいことを示す。製品では使用後１５分間（ｘ７）程度は抵抗値にあまり変化がなく皮膚抵抗値は大きい値で安定しており、これは副交感神経が強く働いている状態で、心身をリラックス状態に導く。これに対し、従来品では、図１１に示すように、多くのパルス発生が見られ、皮膚抵抗値が低下しており、これは交感神経が強く働いている状態で、心身をストレス状態に導く。ここにおける製品の性能も遠赤外線放射による体温上昇に伴って血管が拡大し、血液循環が促進されたことによるものである。なお、製品において１５分経過後にパルスが発生して皮膚抵抗値が低下するのは、製品の遠赤外線放射による温度上昇に伴う発汗作用に起因すると推測される。
【００１５】
（ｆ）脱臭機能の発揮
製品を裁断して得た５ｇの試料片を内容積１１リットルで下部に気体攪拌装置を備えるガラス容器内に納め、容器内のガス濃度が所定の濃度となるように高濃度ガスを適当量注入した。そして、攪拌後所定の時間毎に残留ガス濃度を測定した。その結果、製品が下記のような臭気成分の吸着性能を発揮することを確認した。
【００１６】
ホルムアルデヒド吸着性能
初濃度１０ｐｐｍが３０分後６ｐｐｍ、６０分後５ｐｐｍ、１２０分後３ｐｐｍに減少した。
【００１７】
アセトアルデヒド吸着性能
初濃度１０ｐｐｍが３０分後７ｐｐｍ、６０分後５ｐｐｍ、１２０分後３ｐｐｍに減少した。
【００１８】
アンモニア吸着性能
初濃度１００ｐｐｍが１０分後５０ｐｐｍ、３０分後３５ｐｐｍ、６０分後２５ｐｐｍ、１２０分後５ｐｐｍに減少した。
【００１９】
上記のように製品は脱臭機能を発揮することで、使用に際し汗等の汚れが付着しても臭気を発することがなく、いつも心地よく使用できる。
【００２０】
（ｇ）その他の機能
製品は高温処理された炭素粉を含有することで導電性が良好となり、その結果、使用することで人体から有害な静電気を除去し、また、有害な電磁波のシールド機能を発揮する。電磁波のシールド機能を持つことで、例えば、製品を服の胸ポケットに装着すれば、心臓への電磁波の影響を除去できる。
【００２１】
［第２の実施の形態］  ８００度Ｃで高温圧縮処理した木炭よりなる炭素粉（２０重量パーセント）をポリプロピレン樹脂（８０重量パーセント）と加熱混合し、直径１ｃｍ（空洞直径５ｍｍ）の筒体を高圧押し出し成形機で成形し、これを冷却後１５ｃｍに裁断し、図１に示すような、ボールペンの筒状外装体１を得た。そして、この筒状外装体１を用いて第１の実施の形態の場合と同様にボールペンを作成した。この製品では、上記第１の実施の形態の製品における遠赤外線放射に伴う各種性能と脱臭機能とが同様に確認された。
【００２２】
［第３の実施の形態］  ８００度Ｃで高温圧縮処理した木炭よりなる炭素粉（２０重量パーセント）をシリコンゴム樹脂（８０重量パーセント）と加熱混合し、成形型を用い、図１２に示すような、筆記用リング２を作成した。この筆記用リング２は各種筆記具に装着使用するもので、この筆記用リングを使用することで、上記第２の実施の形態の製品と同様に遠赤外線放射に伴う各種機能、脱臭機能が確認された。
【００２３】
【発明の効果】
この発明によれば、心地良く使用でき、しかも、健康増進にも寄与する筆記具、さらに筆記用リングが得られる。
【図面の簡単な説明】
【図１】この発明の筆記具に用いる外装体の断面図
【図２】この発明の筆記具使用に際しての指温度グラフ図
【図３】従来品の筆記具使用に際しての指温度グラフ図
【図４】この発明の筆記具使用に際しての頸動脈血流グラフ図
【図５】従来品の筆記具使用に際しての頸動脈血流グラフ図
【図６】この発明の筆記具使用に際しての心電図のＲ点電位グラフ図
【図７】従来品の筆記具使用に際しての心電図のＲ点電位グラフ図
【図８】この発明の筆記具使用に際しての血中酸素濃度グラフ図
【図９】従来品の筆記具使用に際しての血中酸素濃度グラフ図
【図１０】この発明の筆記具使用に際しての皮膚抵抗値グラフ図
【図１１】従来品の筆記具使用に際しての皮膚抵抗値グラフ図
【図１２】この発明の筆記用リング断面図
【符号の説明】
１  外装体
２  筆記具用リング
【図１】
2004330762.tif 000003
【図２】
2004330762.tif 000004
【図３】
2004330762.tif 000005
【図４】
2004330762.tif 000006
【図５】
2004330762.tif 000007
【図６】
2004330762.tif 000008
【図７】
2004330762.tif 000009
【図８】
2004330762.tif 000010
【図９】
2004330762.tif 000011
【図１０】
2004330762.tif 000012
【図１１】
2004330762.tif 000013
【図１２】
2004330762.tif 000014